НАНОКОМПОЗИТ НА ОСНОВЕ ПОЛИМЕРА И ГЛИНЫ И СПОСОБ ЕГО ПОЛУЧЕНИЯ

1. Способ получения нанокомпозита полимера и глины, включающий следующие стадии: (а) контактирование (I) раствора полимера в органическом растворителе, (II) водной суспензии глины, (III) модификатора и (IV) кислоты Бренстеда с образованием эмульсии; (б) перемешивание эмульсии с получением нанокомпозита; (в) выделение нанокомпозита из эмульсии.
2. Способ по п.1, в котором модификатор протонируют in situ кислотой Бренстеда.
3. Способ по п.1, в котором на стадии (а) обеспечиваются первая смесь, включающая раствор полимера и кислоту Бренстеда, и вторая смесь, включающая водную суспензию глины и модификатор, и первую и вторую смеси соединяют с образованием эмульсии.
4. Способ по п.3, в котором первая смесь представляет собой выходящий поток реактора галогенирования полимера.
5. Способ по п.1, в котором на стадии (а) раствор полимера и суспензию глины сначала соединяют с получением эмульсии, затем к указанной эмульсии отдельно или совместно добавляют модификатор и кислоту Бренстеда.
4
7
6. Способ по п.1, в котором полимер представляет собой галогенированный эластомер, включающий звенья С-Сизоолефина, полиолефина или алкилстирола.
7. Способ по п.1, в котором органический растворитель представляет собой один или более линейный, разветвленный или циклический алкан (алканы), включающий от 4 до 15 атомов углерода.
8. Способ по п.1, в котором глина представляет собой неорганическую глину, не модифицированную органическими веществами путем замещения неорганических катионов органическими катионами.
3
9. Способ по п.1, в котором модификатор представляет собой или содержит амин, соответствующий формуле NR, в которой группы R одинаковые или разные и, независимо друг от друга, представляют собой атом водорода; алкильную группу, включающую, по меньшей мере, 5, и до 100 атомов углерода; арильную группу, включающую от 5 до 25, атомов углерода; алкиларильную группу, включающую от 5 до 50 атомов углерода; арилалкильную группу, включающую от 5 до 50 атомов углерода; или простую эфирную группу, включающую, по меньшей мере, 5, и до 100 атомов углерода; при условии, что, по меньшей мере, одна группа R не представляет собой атом водорода.
10. Способ по п.1, в котором модификатор представляет собой полиизобутиленамин (ПИБ-амин) или 4-тетрадециланилин.
11. Способ по п.1, в котором количество применяемого модификатора составляет от 5 до 60% от максимального молярного катионообменного отношения общего массового содержания добавленной глины и/или бренстедовскую кислоту применяют в количестве, составляющем от 100 до 200% от одного молярного эквивалента модификатора.
12. Способ галогенирования полимера, включающий следующие стадии:
(а) обеспечение раствора полимера в органическом растворителе,
(б) контактирование указанного раствора полимера с галогеном в реакторе при условиях галогенирования с образованием галогенированного полимера и галогенида водорода,
(в) контактирование выходящего со стадии (б) потока реактора галогенирования, включающего галогенированный полимер и галогенид водорода, с водной суспензией глины и модификатором с получением эмульсии,
(г) перемешивание эмульсии с целью получения нанокомпозита галогенированного полимера и глины, и
(д) выделение нанокомпозита из эмульсии.
13. Нанокомпозит, включающий полимер и глину, полученный способом по п.12.
14. Композиция, включающая нанокомпозит по п.13 и, необязательно, один или более компонентов, выбранных из группы, включающей вторичные каучуки, наполнители, вулканизирующие системы, добавки, улучшающие обрабатываемость, стабилизаторы, антиоксиданты и пигменты.
15. Изделие, включающее композицию по п.14, представляющее собой пленку, мембрану, диафрагму, шину, герметизирующую прослойку шины, камеру шины, боковину шины или протектор шины.